사용 된 유리 섬유 는 오웬스 코닝 ( Owens Corning ) 에서 조방 사 패키지 로 공급 하 는 표준 Type 30 조 방사 SE 4121 3000 Tex 였 고 , 필라멘트 직경 은 19 미크론 이 고 , 수성 분산 액 으로 공급 되 는 아미노 실란 함유 사이징 조성물 을 함유 했 다 . Vybar 260 ( 초분 지화 된 중합체 , Baker Petrolite 에서 공급 ) 30 질량 % 및 Paralux 오일 ( 파라핀 , Chevron 에서 공급 ) 70 질량 % 의 블 렌 드 를 함침제 로 사용 했 다 . 함침제 는 160 ℃ 의 온도 에서 용융 혼합 하 고 , 패키지 에서 권 출 후 의 연속 유리 다중 필라멘트 가닥 에 애플 리케 이터 를 이용 하 여 적용 했 다 . 이 온도 에서 함침제 의 점도 는 약 15 cS 인 것 으로 측정 되 었 다 . 이 점 도 수준 은 폴리올레핀 의 표준 MFI 를 측정 하 기 에 는 너무 낮 은 것 으로 나타났 다 . 유리 섬유 상 에 함침제 의 양 은 LOI ( 강열 감량 ) 법 으로 측정 했 고 , 여기 서 함침 된 유리 섬유 약 5 g 양 이 525 ℃ 노 에서 15 분 동안 가열 되 었 고 ; LOI 는 [ ( 가 열후 질량 * 100 ) / 가열 전 질량 ) ] 으로 계산 했 다 .